(57)【特許請求の範囲】
【請求項１】
銅粒子を用いた微細粗化により黒色化された処理表面を有する黒色化表面処理銅箔であって、
前記処理表面は、ＪＩＳ  Ｂ  ０６０１（２００１）に準拠して測定される、粗さ曲線の二乗平均平方根傾斜ＲΔｑが２５以下であり、かつ、ＪＩＳ  Ｚ  ８７２９（２００４）及びＪＩＳ  Ｚ  ８７２２（２００９）に準拠して測定されるＬ＊ａ＊ｂ＊表色系の明度Ｌ＊が３０以下である、黒色化表面処理銅箔。
【請求項２】
前記処理表面は、ＪＩＳ  Ｚ  ８７０１（１９９９）及びＪＩＳ  Ｚ  ８７２２（２００９）に準拠して測定されるＸＹＺ表色系のＹ値が１０以下である、請求項１に記載の黒色化表面処理銅箔。
【請求項３】
前記ＲΔｑが３〜１０である、請求項１又は２に記載の黒色化表面処理銅箔。
【請求項４】
前記処理表面は、ＪＩＳ  Ｚ  ８７２９（２００４）及びＪＩＳ  Ｚ  ８７２２（２００９）に準拠して測定されるＬ＊ａ＊ｂ＊表色系のａ＊値が４以下である、請求項１〜３のいずれか一項に記載の黒色化表面処理銅箔。
【請求項５】
前記処理表面は、ＪＩＳ  Ｂ  ０６０１（２００１）に準拠して測定される粗さ曲線要素の平均高さＲｃが０．１〜１．０μｍである、請求項１〜４のいずれか一項に記載の黒色化表面処理銅箔。
【請求項６】
前記処理表面は、ＪＩＳ  Ｂ  ０６０１（２００１）に準拠して測定される算術平均粗さＲａが０．１０〜０．３５μｍである、請求項１〜５のいずれか一項に記載の黒色化表面処理銅箔。
【請求項７】
前記銅粒子が、銅及び不可避不純物からなる、請求項１〜６のいずれか一項に記載の黒色化表面処理銅箔。
【請求項８】
前記黒色化表面処理銅箔を前記処理表面側で厚さ１００μｍのポリエチレンテレフタレート樹脂フィルムの片面に貼り合わせた後、エッチングにより前記銅箔を除去した場合に、残されたポリエチレンテレフタレート樹脂フィルムが６０％以下のヘイズ値を有する、請求項１〜７のいずれか一項に記載の黒色化表面処理銅箔。
【請求項９】
０．１〜１８μｍの厚さを有する、請求項１〜８のいずれか一項に記載の黒色化表面処理銅箔。
【請求項１０】
タッチパネルセンサー用の配線材料に用いられる、請求項１〜９のいずれか一項に記載の黒色化表面処理銅箔。
【請求項１１】
キャリア箔と、該キャリア箔上に設けられた剥離層と、該剥離層上に前記処理表面を外側にして設けられた請求項１〜１０のいずれか一項に記載の黒色化表面処理銅箔とを備えた、キャリア箔付銅箔。
【発明の詳細な説明】
【技術分野】
【０００１】
本発明は、黒色化表面処理銅箔及びキャリア付銅箔に関するものである。
【背景技術】
【０００２】
近年、携帯電話、携帯情報端末等の様々な電子機器の操作部にタッチパネルが採用されている。タッチパネルは、液晶表示装置等の表示用パネルの表示面上に、指先やペン先等の接触位置を検出する入力装置を組み合わせた電子部品であり、使用者が画面の操作手順を見ながら容易に入力操作を行える点で利便性が高い。タッチパネルには、その構造及び検出方式の違いにより、抵抗膜型や静電容量型等の様々なタイプが存在する。【０００３】
特に、静電容量方式タッチパネルは、指先と導電膜との間での静電容量の変化を捉えて位置を検出するものであり、指がパネル表面に近づくだけで静電結合が起きる性質を活かして、接触する前にカーソルを表示するという表現や操作が可能である。静電容量方式には表面型と投影型の２種類が存在する。図１に示されるように、投影型の静電容量方式タッチパネル１０は、ｘ軸方向及びｙ軸方向にそれぞれパターニングされた２層の透明電極層１２，１２’を絶縁層１４を挟んで積層し、タッチされた位置を電極間の静電容量の変化から検出するものであり、高精度で多点検出可能なため、スマートフォン等の携帯機器に採用されている。なお、図１においては、透明電極層１２／絶縁層１４／透明電極層１２’の積層物はガラス基板１６と保護カバー１８に挟持されている。【０００４】
近年、静電容量方式タッチパネルにおいて、従来広く用いられてきたＩＴＯ（インジウム錫酸化物）透明電極に代えて、銅箔をストライプ状又はメッシュ状の銅配線に加工して用いることが提案されている。このような銅配線はＩＴＯ透明電極よりも低抵抗であり、それ故、より高感度で動作安定性に優れたタッチパネルを実現できる。例えば、特許文献１（特開２０１３−２０６３１５号公報）には、フィルム表面と裏面の透視が必要な部分のそれぞれにストライプ状又はメッシュ状の銅配線を備えたタッチパネルセンサーが開示されている。銅配線は本来、金属特有の鏡面反射のため反射率が高くなるが、特許文献１のタッチパネルセンサーでは、銅配線の視認される側の面を酸化膜化して黒色化することで、銅配線からの反射を低く抑え、それによりタッチパネルセンサーとしてディスプレイに搭載した時のコントラストの低下を抑制している。また、このストライプ状又はメッシュ状の銅配線の形成は、銅箔をフィルムに貼り合わせた積層体にフォトリソグラフィによるパターニング及び銅箔のエッチング除去を施すことにより行われ、その後、銅配線の視認される側にアルカリ薬液を用いて黒色化処理が行われる。【０００５】
一方、プラズマディスプレイ前面パネル用の電磁波遮蔽導電性メッシュに用いられる銅箔として、黒色化又は褐色化処理を施した銅箔が知られている。例えば、特許文献２（ＷＯ２００７／００７８７０）には、未処理銅箔の表面に、ニッケル系黒色化処理面やコバルト系黒色化処理面を備える表面処理銅箔が開示されている。また、特許文献３（特開２００５−１８７９１３号公報）には、多段階に行う銅めっきにより形成された褐色面を備える褐色化表面処理銅箔が開示されている。
【先行技術文献】
【特許文献】
【０００６】
【特許文献１】特開２０１３−２０６３１５号公報
【特許文献２】国際公開第２００７／００７８７０号
【特許文献３】特開２００５−１８７９１３号公報
【発明の概要】
【０００７】
ところで、引用文献２や引用文献３に開示されるような予め黒色化又は褐色化された表面処理銅箔をタッチパネルセンサー用の配線材料として使用できれば、黒色化処理を別途行う必要が無くなるため好都合である。その一方で、特許文献１のようなストライプ状等の銅配線は銅箔をエッチング除去して形成されるため、液晶表示装置等のタッチパネルに表示される画像を鮮明にするためには、銅箔がエッチングされた箇所におけるフィルム（例えばＰＥＴフィルム等の樹脂フィルム）の透明性の確保が重要となる。というのも、銅箔がエッチングされた箇所におけるフィルムの透明性（以下、銅箔エッチング後のフィルムの透明性という）は、そこに存在していた銅箔の表面粗さ等の表面プロファイルがフィルム表面に引き継がれるため、銅箔の表面プロファイルに大きく左右されるからである。この点、特許文献２に記載の表面処理銅箔は、銅箔エッチング後のフィルムの透明性には優れるが、銅エッチング液に対し銅よりも溶解し難いニッケル系黒色化処理又はコバルト系黒色化処理が施されているため、エッチング時の線バラツキが生じたり、あるいは銅エッチング液が汚染されて液濃度を制御しづらくなる。また、特許文献３に記載の表面処理銅箔は、エッチング阻害要因となる異種金属を褐色化処理表面に含まないため、特許文献２の黒色化処理のようなエッチング時の線バラツキは生じにくいものの、多段階のヤケめっきにより、銅箔エッチング後のフィルムの透明性が悪くなるため、バックライトが散乱してしまい、液晶表示部の画像が鮮明に見えづらくなる。
【０００８】
本発明者らは、今般、銅粒子を用いた微細粗化により銅箔を黒色化し、それにより処理表面の凹凸及びその傾斜を低減することで、樹脂フィルムに貼り合わせてタッチパネル用のストライプ又はメッシュ状の配線に加工された場合に、銅箔エッチング後のフィルムの透明性を高くすることができ、なおかつ、ストライプ又はメッシュ状配線の視認性を低減するのに十分な望ましい黒色を実現できるとの知見を得た。
【０００９】
したがって、本発明の目的は、樹脂フィルムに貼り合わせてタッチパネル用のストライプ又はメッシュ状の配線に加工された場合に、銅箔エッチング後のフィルム透明性を高くすることができ、なおかつ、ストライプ又はメッシュ状配線の視認性を低減するのに十分な望ましい黒色を実現することが可能な、タッチパネル用電極材料の用途に適した黒色化表面処理銅箔を提供することにある。また、本発明の他の目的は、そのような黒色化表面処理銅箔を備えたキャリア箔付銅箔を提供することにある。
【００１０】
本発明の一態様によれば、銅粒子を用いた微細粗化により黒色化された処理表面を有する黒色化表面処理銅箔であって、
前記処理表面は、ＪＩＳ  Ｂ  ０６０１（２００１）に準拠して測定される、粗さ曲線の二乗平均平方根傾斜ＲΔｑが２５以下であり、かつ、ＪＩＳ  Ｚ  ８７２９（２００４）及びＪＩＳ  Ｚ  ８７２２（２００９）に準拠して測定されるＬ＊ａ＊ｂ＊表色系の明度Ｌ＊が３０以下である、黒色化表面処理銅箔が提供される。
【００１１】
本発明の他の一態様によれば、キャリア箔と、該キャリア箔上に設けられた剥離層と、該剥離層上に前記処理表面を外側にして設けられた本発明の黒色化表面処理銅箔とを備えた、キャリア箔付銅箔が提供される。
【図面の簡単な説明】
【００１２】
【図１】投影型の静電容量方式タッチパネルの一般的な構成を示す図である。
【図２Ａ】タッチパネル用の銅配線の一例を示す図である。
【図２Ｂ】タッチパネル用の銅配線の他の一例を示す図である。
【発明を実施するための形態】
【００１３】
黒色化表面処理銅箔
本発明の銅箔は黒色化表面処理銅箔である。この黒色化表面処理銅箔は、銅粒子を用いた微細粗化により黒色化された処理表面を有する。銅粒子を用いた微細粗化により黒色化されることで処理表面の粗さ曲線は凹凸が小さいものとなっており、とりわけ凹凸の傾きが小さいことで特性付けられる。この凹凸の傾きが小さい処理表面は、ＪＩＳ  Ｂ  ０６０１（２００１）に準拠して測定される、粗さ曲線の二乗平均平方根傾斜ＲΔｑが２５以下であることによって規定される。このような凹凸の傾き、すなわちＲΔｑが小さいことで、樹脂フィルム（例えばＰＥＴフィルム）に貼り合わせてタッチパネル用のストライプ又はメッシュ状の配線に加工された場合に、銅箔エッチング後のフィルムの透明性を有意に高くすることができる。前述のとおり、液晶表示装置等のタッチパネルに表示される画像を鮮明に表示させるためには銅箔エッチング後のフィルムの透明性の確保が重要となるが、本発明の黒色化表面処理銅箔を用いることでこのフィルムの透明性を実現することができる。しかも、この黒色化表面処理銅箔はストライプ又はメッシュ状配線の視認性を低減するのに十分な望ましい黒色を実現できるものであり、この特性はＪＩＳ  Ｚ  ８７２９（２００４）及びＪＩＳ  Ｚ  ８７２２（２００９）に準拠して測定されるＬ＊ａ＊ｂ＊表色系の明度Ｌ＊が３０以下であることによって規定される。前述のとおり、銅配線は本来、金属特有の鏡面反射のため反射率が高くなるが、上記のような明度Ｌ＊に黒色化することで、タッチパネルセンサーとしてディスプレイに搭載した時の表示画像を鮮明にすることができる。このように、本発明によれば、樹脂フィルムに貼り合わせてタッチパネル用のストライプ又はメッシュ状の配線に加工された場合に、銅箔エッチング後のフィルム透明性を高くすることができ、なおかつ、ストライプ又はメッシュ状配線の視認性を低減するのに十分な望ましい黒色を実現することが可能な黒色化表面処理銅箔が提供される。
【００１４】
したがって、本発明の黒色化表面処理銅箔は、タッチパネルセンサー用の配線材料に用いられるのが好ましく、従来タッチパネルセンサーに広く用いられてきたＩＴＯ透明電極よりも低抵抗なより良い代替材料となる。本発明の黒色化表面処理銅箔がタッチパネルセンサー用の配線材料に用いられる場合、図２Ａに示されるように、銅配線２２とフィルム２４が積層された構成において、視認される側（図２Ａではフィルム２４側）に黒色化された処理表面２２ａを向けて配置されるのが好ましい。また、図２Ｂに示されるように、フィルム２４の両面に銅配線２２，２２’を積層させてもよいが、この場合は、少なくとも上側の銅配線２２’は視認される側（図２Ｂではフィルム２４に対して配線２２’側）に黒色化された処理表面２２ａ’を向けて配置されるのが好ましく、両側の銅配線２２，２２’が視認される側に黒色化された処理表面２２ａ，２２ａ’を向けていてもよい。図２Ａ及び２Ｂのいずれの構成においても、銅配線は視認される側と反対側にも黒色化された処理表面を有していてよい。
【００１５】
本発明の黒色化表面処理銅箔は、銅粒子を用いた微細粗化により黒色化された処理表面を有する。このように本発明の黒色化された処理表面は銅粒子で構成されるため、エッチング性に優れる。すなわち、特許文献２に開示されるような銅エッチング液に対し銅よりも溶解し難いニッケル系黒色化処理又はコバルト系黒色化処理は、エッチング時の線バラツキが生じたり、あるいは銅エッチング液が汚染されて液濃度を制御しづらくなるが、そのような欠点が解消される。したがって、銅粒子が、銅及び不可避不純物からなるのが好ましい。銅粒子の粒径は特に限定されない。これは、銅粒子の粒径は、粗さ曲線の二乗平均平方根傾斜ＲΔｑ、粗さ曲線要素の平均高さＲｃ、算術平均粗さＲａ等の表面性状パラメータに反映され、それらのパラメータで評価すれば足りるからである。もっとも、銅粒子の粒径は、１０ｎｍ〜２５０ｎｍが好ましいとはいえる。銅粒子の形状は、特に限定されないが、粉落ちを効果的に防止する観点からすれば、略球状であることが好ましい。
【００１６】
本発明の黒色化表面処理銅箔の処理表面は、粗さ曲線の二乗平均平方根傾斜ＲΔｑが２５以下である。ＲΔｑは、ＪＩＳ  Ｂ  ０６０１（２００１）に準拠して測定される、粗さ曲線の基準長さｌにおける局部傾斜ｄＺ／ｄｘの二乗平均平方根であり、以下の式：
【数１】
0006539281.tif 000002
によって規定されるものである。このようにＲΔｑは凹凸の傾斜を平均化したパラメータであり、処理表面におけるコブの有無を明確に示唆する。すなわち、ＲΔｑが高すぎるとコブや凹凸が大きすぎることを意味し、銅箔エッチング後のフィルムの透明性が悪くなる。この点、ＲΔｑが２５以下であると処理表面におけるコブや凹凸が小さくなるため、銅箔エッチング後のフィルムの透明性が向上する。好ましいＲΔｑは３〜２５であり、さらに好ましくは３〜１０であり、特に好ましくは３〜８であり、最も好ましくは４〜７である。このような範囲であると、銅箔エッチング後のフィルムの透明性をさらに向上することができ、また、微細粗化量を減らしてコブで黒くすることもある程度可能となる。
【００１７】
本発明の黒色化表面処理銅箔の処理表面は、ＪＩＳ  Ｚ  ８７２９（２００４）及びＪＩＳ  Ｚ  ８７２２（２００９）に準拠して測定されるＬ＊ａ＊ｂ＊表色系の明度Ｌ＊が３０以下であり、好ましくは２０以下、より好ましくは１５以下、さらに好ましくは１３以下である。下限値は特に限定されないが、例えば０．５以上である。明度Ｌ＊はその値が低いほどより黒く見えることを意味し、その値が高いほどより白っぽく見えることを意味する。この点、上記範囲内であると、樹脂フィルムに貼り合わせてタッチパネル用のストライプ又はメッシュ状の配線に加工された場合に、ストライプ又はメッシュ状配線の視認性をより効果的に低減することができる。その結果、タッチパネルセンサーとしてディスプレイに搭載した時の表示画像を鮮明にすることができる。
【００１８】
本発明の黒色化表面処理銅箔の処理表面は、ＪＩＳ  Ｚ  ８７０１（１９９９）及びＪＩＳ  Ｚ  ８７２２（２００９）に準拠して測定されるＸＹＺ表色系のＹ値が１０以下であるのが好ましく、より好ましくは５以下である。下限値は特に限定されないが、典型的には０．５以上である。Ｙ値は視感反射率と呼ばれるものであり、緑色と反射率を併せ持つパラメータである。特に、Ｙ値が１０以下であると、反射率が低くなる結果、ディスプレイ部のセンサーが反射して白っぽく見えるといった現象を効果的に回避ないし抑制することができる点で好ましい。
【００１９】
本発明の黒色化表面処理銅箔の処理表面は、ＪＩＳ  Ｚ  ８７２９（２００４）及びＪＩＳ  Ｚ  ８７２２（２００９）に準拠して測定されるＬ＊ａ＊ｂ＊表色系のａ＊値が４以下であるのが好ましく、より好ましくは−５〜３、さらに好ましくは−３〜２である。Ｌ＊ａ＊ｂ＊表色系のａ＊値はその値が高いほど赤みがかった色調であることを意味するが、人間の目には赤みがかった色調が目につきやすい傾向がある。この点、タッチパネルセンサー用の配線材料の用途において、ａ＊値が上記のような範囲であると赤みが強調されず配線がより目立ちにくくなる点でより望ましい色調を呈するといえる。
【００２０】
本発明の黒色化表面処理銅箔の処理表面は、ＪＩＳ  Ｂ  ０６０１（２００１）に準拠して測定される粗さ曲線要素の平均高さＲｃが０．１〜１．０μｍであるのが好ましく、より好ましくは０．１〜０．８μｍ、さらに好ましくは０．１〜０．５μｍ、特に好ましくは０．２〜０．４μｍである。上記範囲内であると、樹脂フィルムに貼り合わせてタッチパネル用のストライプ又はメッシュ状の配線に加工された場合に、回路剥がれが起こりにくく、また、回路パターンの直線性も実現しやすい。
【００２１】
本発明の黒色化表面処理銅箔の処理表面は、ＪＩＳ  Ｂ  ０６０１（２００１）に準拠して測定される算術平均粗さＲａが０．１０〜０．３５μｍであるのが好ましく、より好ましくは０．１５〜０．２５μｍ、さらに好ましくは０．２０〜０．２５μｍである。上記範囲内であると、樹脂フィルムに貼り合わせてタッチパネル用のストライプ又はメッシュ状の配線に加工された場合に、回路剥がれが起こりにくく、また、回路パターンの直線性も実現しやすい。
【００２２】
本発明の黒色化表面処理銅箔は、黒色化表面処理銅箔を前記処理表面側で厚さ１００μｍのポリエチレンテレフタレート樹脂（ＰＥＴ）フィルムの片面に貼り合わせた後、エッチングにより銅箔を除去した場合に、残されたポリエチレンテレフタレート樹脂フィルムが６０％以下のヘイズ値（Ｈａｚｅ）を有するようなものが好ましく、より好ましくは５０％以下、さらに好ましくは４５％以下、特に好ましくは２０％以下、最も好ましくは１０％以下である。下限値は特に限定されないが、例えば１％以上である。ヘイズ値は曇り度を意味することから、上記のように低いヘイズ値は高い透明性を意味する。したがって、このような構成の黒色化表面処理銅箔は、樹脂フィルムに貼り合わせてタッチパネル用のストライプ又はメッシュ状の配線に加工された場合に、銅箔エッチング後のフィルムの透明性を高くすることができる。なお、ヘイズ値は、黒色化表面処理銅箔とＰＥＴフィルム（厚さ１００μｍ）とを熱圧着して銅張積層板を作製した後、当該表面処理銅箔をエッチング除去し、残ったＰＥＴフィルムを、市販のヘイズメーター（例えば、日本電色工業株式会社製、ＮＤＨ５０００）を用いて、ＪＩＳ  Ｋ  ７１３６（２０００）に準じて、２３℃でのフィルムのヘイズ値（Ｈａｚｅ：単位％）を３箇所測定し、その平均値を求めることにより行えばよい。
【００２３】
本発明の黒色化表面処理銅箔の厚さは特に限定されないが、０．１〜１８μｍが好ましく、より好ましくは０．５〜１０μｍ、さらに好ましくは０．５〜７μｍ、特に好ましくは０．５〜５μｍ、最も好ましくは０．５〜３μｍである。なお、本発明の黒色化表面処理銅箔は、通常の銅箔の表面に黒色粗化を行ったものに限らず、キャリア箔付銅箔の銅箔表面の黒色粗化を行ったものであってもよい。
【００２４】
黒色化表面処理銅箔の製造方法
本発明による黒色化表面処理銅箔の好ましい製造方法の一例を説明するが、本発明による黒色化表面処理銅箔は以下に説明する方法に限らず、銅粒子を用いた微細粗化が行われるかぎり、あらゆる方法によって製造されたものであってよい。
【００２５】
（１）銅箔の準備
黒色化表面処理銅箔の製造に使用する銅箔として、電解銅箔及び圧延銅箔の双方の使用が可能である。また、銅箔は、無粗化の銅箔であってもよいし、予備的粗化を施したものであってもよい。銅箔の厚さは特に限定されないが、０．１〜１８μｍが好ましく、より好ましくは０．５〜１０μｍ、さらに好ましくは０．５〜７μｍ、特に好ましくは０．５〜５μｍ、最も好ましくは０．５〜３μｍである。銅箔がキャリア箔付銅箔の形態で準備される場合には、銅箔は、無電解銅めっき法及び電解銅めっき法等の湿式成膜法、スパッタリング及び化学蒸着等の乾式成膜法、又はそれらの組合せにより形成したものであってよい。
【００２６】
銅粒子による微細粗化が行われることになる銅箔の表面は、うねりの最大高低差（Ｗｍａｘ）が２．０μｍ以下であるのが好ましく、より好ましくは１．２μｍ以下、さらに好ましくは０．８μｍ以下である。下限値は特に限定されないが、例えば０．１μｍ以上である。上記範囲内であると、銅粒子による微細粗化を行った際に、粗さ曲線の二乗平均平方根傾斜ＲΔｑで規定される凹凸の傾きを低減することができ、樹脂フィルム（例えばＰＥＴフィルム）に貼り合わせてタッチパネル用のストライプ又はメッシュ状の配線に加工された場合に、銅箔エッチング後のフィルムの透明性を有意に高くすることができる。なお、「うねりの最大高低差（Ｗｍａｘ）」とは、三次元表面構造解析顕微鏡を用いて得られる試料表面の凹凸に関する情報から、うねりに係る波形データをフィルタリングして抽出した波形データにおける高低差の最大値（波形の最大ピーク高さと最大バレー深さの和）をいい、例えば、測定機器としてｚｙｇｏ Ｎｅｗ Ｖｉｅｗ ５０３２（Ｚｙｇｏ社製）を用い、解析ソフトにＭｅｔｒｏ Ｐｒｏ Ｖｅｒ．８．０．２を用いて、低周波フィルタを１１μｍの条件を採用することにより測定することができる。
【００２７】
（２）黒色粗化
銅粒子を用いた微細粗化により、銅箔の少なくとも一方の表面を黒色化させる。この黒色粗化は、黒色粗化用銅電解溶液を用いた電解により行われる。好ましい黒色粗化用銅電解溶液は、銅濃度１０〜２０ｇ／Ｌ、フリー硫酸濃度３０〜１００ｇ／Ｌ、塩素濃度２０〜１００ｐｐｍの電解溶液である。ここで、銅濃度が１０ｇ／Ｌ未満の場合には、銅粒子の電着速度が遅くなり、工業的に要求される生産性を満足しないため好ましくない。一方、銅濃度が２０ｇ／Ｌを超えると、後述する電流密度との関係で、平滑めっき条件に近づき、黒色粗化が困難となるため好ましくない。そして、フリー硫酸濃度は、この銅濃度との関係で、この濃度範囲を逸脱すると、電解時の通電特性が変化して、良好な黒色粗化が困難となるため好ましくない。
【００２８】
黒色粗化用銅電解溶液には添加剤をさらに加えて微細粗化を制御するのが好ましい。そのような添加剤の好ましい例としては、ポリエチレングリコール及びビス（３−スルホプロピル）ジスルフィドの組合せ、ポリアクリル酸ナトリウム等が挙げられる。例えば、ポリエチレングリコール及びビス（３−スルホプロピル）ジスルフィドは、それぞれ濃度１０〜５００ｐｐｍで黒色粗化用銅電解溶液に添加されるのが好ましい。ポリアクリル酸ナトリウムは、濃度１０〜１０００ｐｐｍで黒色粗化用銅電解溶液に添加されるのが好ましい。このように添加剤を単独で又は適宜組み合わせて添加することにより、針状の粒成長を抑制し、球状の微細粗化粒子を形成することができる。
【００２９】
黒色粗化用銅電解溶液を用いた電解は、溶液温度２０〜４０℃の電解液中で、銅箔を陰極に分極し、電流密度３０〜１００Ａ／ｄｍ２、時間２〜１０ｓｅｃの条件で行うのが好ましい。溶液温度が２０℃未満になると、形成する粗化粒子の形状にバラツキが生じやすくなるため好ましくない。一方、この溶液温度が４０℃を超えると、黒色粗化用銅電解溶液の溶液性状の変化が起こりやすく、安定した微細粗化が出来なくなる傾向があるため好ましくない。また、電流密度が３０Ａ／ｄｍ２未満の場合には、十分な黒色粗化が出来ず、黒色粗化面の明度Ｌ＊を３０以下とすることが困難となるため好ましくない。一方、電流密度が１００Ａ／ｄｍ２を超えると、微細な銅粒子の析出速度が過剰となり、形成される銅粒子形状が、良好な球状体とならなくなるため好ましくない。
【００３０】
（３）防錆処理
所望により、黒色粗化後の銅箔に防錆処理を施してもよい。防錆処理は、亜鉛を用いためっき処理を含むのが好ましい。亜鉛を用いためっき処理は、亜鉛めっき処理及び亜鉛合金めっき処理のいずれであってもよく、亜鉛合金めっき処理は亜鉛−ニッケル合金処理が特に好ましい。亜鉛−ニッケル合金処理は少なくともＮｉ及びＺｎを含むめっき処理であればよく、Ｓｎ、Ｃｒ、Ｃｏ等の他の元素をさらに含んでいてもよい。亜鉛−ニッケル合金めっきにおけるＮｉ／Ｚｎ付着比率は、質量比で、１．２〜１０が好ましく、より好ましくは２〜７、さらに好ましくは２．７〜４である。また、防錆処理はクロメート処理をさらに含むのが好ましく、このクロメート処理は亜鉛を用いためっき処理の後に、亜鉛を含むめっきの表面に行われるのがより好ましい。こうすることで防錆性をさらに向上させることができる。特に好ましい防錆処理は、亜鉛−ニッケル合金めっき処理とその後のクロメート処理との組合せである。
【００３１】
（４）シランカップリング剤処理
所望により、銅箔にシランカップリング剤処理を施し、シランカップリング剤層を形成してもよい。これにより耐湿性、耐薬品性及び接着剤等との密着性等を向上することができる。シランカップリング剤層は、シランカップリング剤を適宜希釈して塗布し、乾燥させることにより形成することができる。シランカップリング剤の例としては、４−グリシジルブチルトリメトキシシラン、γ−グリシドキシプロピルトリメトキシシラン等のエポキシ官能性シランカップリング剤、又はγ−アミノプロピルトリエトキシシラン、Ｎ−β（アミノエチル）γ−アミノプロピルトリメトキシシラン、Ｎ−３−（４−（３−アミノプロポキシ）ブトキシ）プロピル−３−アミノプロピルトリメトキシシラン、Ｎ−フェニル−γ−アミノプロピルトリメトキシシラン等のアミノ官能性シランカップリング剤、又はγ−メルカプトプロピルトリメトキシシラン等のメルカプト官能性シランカップリング剤又はビニルトリメトキシシラン、ビニルフェニルトリメトキシシラン等のオレフィン官能性シランカップリング剤、又はγ−メタクリロキシプロピルトリメトキシシラン等のアクリル官能性シランカップリング剤、又はイミダゾールシラン等のイミダゾール官能性シランカップリング剤、又はトリアジンシラン等のトリアジン官能性シランカップリング剤等が挙げられる。
【００３２】
キャリア箔付銅箔
本発明の黒色化表面処理銅箔は、キャリア箔付銅箔の形態で提供することができる。特に、タッチパネルセンサーとしてディスプレイに搭載した時の表示画像を鮮明にするために、より狭い回路パターン幅や銅配線の高さを５μｍ以下とする場合には、薄い銅箔を用いることになるため、ハンドリング性向上の観点から、キャリア付銅箔を用いることが好ましい。この場合、キャリア箔付銅箔は、キャリア箔と、このキャリア箔上に設けられた剥離層と、この剥離層上に黒色化処理表面を外側にして設けられた本発明の黒色化表面処理銅箔とを備えてなる。もっとも、キャリア箔付銅箔は、本発明の黒色化表面処理銅箔を用いること以外は、公知の層構成が採用可能である。
【００３３】
キャリア箔は、黒色化表面処理銅箔を支持してそのハンドリング性を向上させるための箔である。キャリア箔の例としては、アルミニウム箔、銅箔、表面をメタルコーティングした樹脂フィルム等が挙げられ、好ましくは銅箔である。銅箔は圧延銅箔及び電解銅箔のいずれであってもよい。キャリア箔の厚さは典型的には２００μｍ以下であり、好ましくは１８μｍ〜２００μｍである。
【００３４】
剥離層は、キャリア箔の引き剥がし強度を弱くし、該強度の安定性を担保し、さらには高温でのプレス成形時にキャリア箔と銅箔の間で起こりうる相互拡散を抑制する機能を有する層である。剥離層は、キャリア箔の一方の面に形成されるのが一般的であるが、両面に形成されてもよい。剥離層は、有機剥離層及び無機剥離層のいずれであってもよい。有機剥離層に用いられる有機成分の例としては、窒素含有有機化合物、硫黄含有有機化合物、カルボン酸等が挙げられる。窒素含有有機化合物の例としては、トリアゾール化合物、イミダゾール化合物等が挙げられ、中でもトリアゾール化合物は剥離性が安定し易い点で好ましい。トリアゾール化合物の例としては、１，２，３−ベンゾトリアゾール、カルボキシベンゾトリアゾール、Ｎ’，Ｎ’−ビス（ベンゾトリアゾリルメチル）ユリア、１Ｈ−１，２，４−トリアゾール及び３−アミノ−１Ｈ−１，２，４−トリアゾール等が挙げられる。硫黄含有有機化合物の例としては、メルカプトベンゾチアゾール、チオシアヌル酸、２−ベンズイミダゾールチオール等が挙げられる。カルボン酸の例としては、モノカルボン酸、ジカルボン酸等が挙げられる。一方、無機剥離層に用いられる無機成分の例としては、Ｎｉ、Ｍｏ、Ｃｏ、Ｃｒ、Ｆｅ、Ｔｉ、Ｗ、Ｐ、Ｚｎ、クロメート処理膜等が挙げられる。なお、剥離層の形成はキャリア箔の少なくとも一方の表面に剥離層成分含有溶液を接触させ、剥離層成分をキャリア箔の表面に固定されること等により行えばよい。キャリア箔の剥離層成分含有溶液への接触は、剥離層成分含有溶液への浸漬、剥離層成分含有溶液の噴霧、剥離層成分含有溶液の流下等により行えばよい。また、剥離層成分のキャリア箔表面への固定は、剥離層成分含有溶液の乾燥、剥離層成分含有溶液中の剥離層成分の電着等により行えばよい。剥離層の厚さは、典型的には１ｎｍ〜１μｍであり、好ましくは５ｎｍ〜５００ｎｍである。
【００３５】
黒色化表面処理銅箔としては、上述した本発明の黒色化表面処理銅箔を用いる。本発明の黒色化表面処理銅箔は銅粒子を用いた微細粗化（黒色化）が施されたものであるが、手順としては、先ず剥離層の表面に銅層を銅箔として形成し、その後少なくとも微細粗化（黒色化）を行えばよい。微細粗化（黒色化）の詳細については前述したとおりである。なお、銅箔はキャリア付銅箔としての利点を活かすべく、極薄銅箔の形態で構成されるのが好ましい。極薄銅箔としての好ましい厚さは０．１μｍ〜７μｍであり、より好ましくは０．５μｍ〜５μｍ、さらに好ましくは０．５μｍ〜３μｍである。
【００３６】
剥離層と銅箔の間に他の機能層を設けてもよい。そのような他の機能層の例としては補助金属層が挙げられる。補助金属層はニッケル及び／又はコバルトからなるのが好ましい。補助金属層の厚さは、０．００１〜３μｍとするのが好ましい。
【実施例】
【００３７】
本発明を以下の例によってさらに具体的に説明する。【００３８】
例１：黒色化表面処理銅箔
黒色化表面処理銅箔の作製及び評価を以下のようにして行った。【００３９】
（１）電解銅箔の作製
銅電解液として以下に示される組成の硫酸酸性硫酸銅溶液を用い、陰極に表面粗さＲａが０．２０μｍのチタン製の回転電極を用い、陽極にはＤＳＡ（寸法安定性陽極）を用いて、溶液温度４５℃、電流密度５５Ａ／ｄｍ２で電解し、厚さ１２μｍの電解銅箔を得た。この電解銅箔の析出面のうねりの最大高低差（Ｗｍａｘ）は０．８μｍ、電極面のうねりの最大高低差（Ｗｍａｘ）は１．５μｍであった。
＜硫酸酸性硫酸銅溶液の組成＞
‐  銅濃度：８０ｇ／Ｌ
‐  フリー硫酸濃度：１４０ｇ／Ｌ
‐  ビス（３−スルホプロピル）ジスルフィド濃度：３０ｍｇ／Ｌ
‐  ジアリルジメチルアンモニウムクロライド重合体濃度：５０ｍｇ／Ｌ
‐  塩素濃度：４０ｍｇ／Ｌ【００４０】
＜うねりの最大高低差（Ｗｍａｘ））＞
測定機器としてｚｙｇｏ Ｎｅｗ Ｖｉｅｗ ５０３２（Ｚｙｇｏ社製）を用い、解析ソフトにＭｅｔｒｏ Ｐｒｏ Ｖｅｒ．８．０．２を用いて、低周波フィルタを１１μｍの条件を採用して、うねりの最大高低差（Ｗｍａｘ）を測定した。このとき、表面処理銅箔の被測定面を試料台に密着させて固定し、試料片の１ｃｍ角の範囲内の中で１０８μｍ×１４４μｍの視野を６点選択して測定し、６箇所の測定点から得られたうねりの最大高低差（Ｗｍａｘ）の平均値を代表値として採用した。【００４１】
（２）黒色粗化
上述の電解銅箔が備える電極面及び析出面の内、析出面側に対して、以下に示される組成の黒色粗化用銅電解溶液を用い、溶液温度３０℃、電流密度５０Ａ／ｄｍ２、時間４ｓｅｃの条件で電解して、黒色粗化を行った。
＜黒色粗化用銅電解溶液の組成＞
‐  銅濃度：１３ｇ／Ｌ
‐  フリー硫酸濃度：７０ｇ／Ｌ
‐  塩素濃度：３５ｍｇ／Ｌ
‐  ポリエチレングリコール濃度：１００ｐｐｍ
‐  ビス（３−スルホプロピル）ジスルフィド濃度：１００ｐｐｍ【００４２】
（３）防錆処理
黒色粗化後の電解銅箔の両面に、無機防錆処理及びクロメート処理からなる防錆処理を行った。まず、無機防錆処理として、ピロリン酸浴を用い、ピロリン酸カリウム濃度８０ｇ／Ｌ、亜鉛濃度０．２ｇ／Ｌ、ニッケル濃度２ｇ／Ｌ、液温４０℃、電流密度０．５Ａ／ｄｍ２で亜鉛−ニッケル合金防錆処理を行った。次いで、クロメート処理として、亜鉛−ニッケル合金防錆処理の上に、更にクロメート層を形成した。このクロメート処理は、クロム酸濃度が１ｇ／Ｌ、ｐＨ１１、溶液温度２５℃、電流密度１Ａ／ｄｍ２で行った。【００４３】
（４）シランカップリング剤処理
上記防錆処理が施された銅箔を水洗し、その後直ちにシランカップリング剤処理を行い、黒色粗化面の防錆処理層上にシランカップリング剤を吸着させた。このシランカップリング剤処理は、純水を溶媒とし、３−アミノプロピルトリメトキシシラン濃度が３ｇ／Ｌの溶液を用い、この溶液をシャワーリングにて黒色粗化面に吹き付けて吸着処理することにより行った。シランカップリング剤の吸着後、最終的に電熱器により水分を蒸発させ、厚さ１２μｍの黒色化表面処理銅箔を得た。【００４４】
（５）評価
得られた黒色化表面処理銅箔について、各種特性の評価を以下のとおり行った。【００４５】
＜表面性状パラメータ（ＲΔｑ、Ｒｃ及びＲａ）＞
光学測定装置としてレーザー顕微鏡（オリンパス製、ＯＬＳ４１００）を用い、ＪＩＳ  Ｂ  ０６０１（２００１）に準拠して、表面処理銅箔の表面性状パラメータＲΔｑ、Ｒｃ及びＲａを測定した。この測定は、評価長さを６４２μｍとし、銅箔の幅方向で測定を行った。ここで、銅箔の幅方向は、電解銅箔製造時の回転陰極の幅方向（ＴＤ方向）に対応する。【００４６】
＜明度Ｌ＊、色度ａ＊及びＹ値＞
分光色彩計（日本電色工業株式会社製、ＳＥ６０００）を用いて、明度Ｌ＊及び色度ａ＊をＪＩＳ  Ｚ  ８７２９（２００４）及びＪＩＳ  Ｚ  ８７２２（２００９）に準拠して、Ｙ値をＪＩＳ  Ｚ  ８７０１（１９９９）及びＪＩＳ  Ｚ  ８７２２（２００９）に準拠して測定した。【００４７】
＜ヘイズ値（Ｈａｚｅ）＞
表面処理銅箔とＰＥＴフィルム（厚さ１００μｍ）とを熱圧着して銅張積層板を作製した。その後、当該表面処理銅箔をエッチング除去し、残ったＰＥＴフィルムを、ヘイズメーター（日本電色工業株式会社製、ＮＤＨ５０００）を用いて、ＪＩＳ  Ｋ  ７１３６（２０００）に準じて、２３℃でのフィルムのヘイズ値（Ｈａｚｅ：単位％）を３箇所測定し、その平均値を求めた。【００４８】
例２
黒色粗化を電解銅箔の電極面側に対して行ったこと以外は、例１と同様にして黒色化表面処理銅箔の作製及び評価を行った。【００４９】
例３
黒色化表面処理銅箔を備えたキャリア箔付銅箔の作製及び評価を以下のようにして行った。【００５０】
（１）キャリア箔の作製
銅電解液として以下に示される組成の硫酸酸性硫酸銅溶液を用い、陰極に表面粗さＲａが０．２０μｍのチタン製の回転電極を用い、陽極にはＤＳＡ（寸法安定性陽極）を用いて、溶液温度４５℃、電流密度５５Ａ／ｄｍ２で電解し、厚さ１２μｍの電解銅箔をキャリア箔として得た。
＜硫酸酸性硫酸銅溶液の組成＞
‐  銅濃度：８０ｇ／Ｌ
‐  フリー硫酸濃度：１４０ｇ／Ｌ
‐  ビス（３−スルホプロピル）ジスルフィド濃度：３０ｍｇ／Ｌ
‐  ジアリルジメチルアンモニウムクロライド重合体濃度：５０ｍｇ／Ｌ
‐  塩素濃度：４０ｍｇ／Ｌ【００５１】
（２）有機剥離層形成
酸洗処理されたキャリア用銅箔の電極面側を、ＣＢＴＡ（カルボキシベンゾトリアゾール）１０００重量ｐｐｍ、硫酸１５０ｇ／ｌ及び銅１０ｇ／ｌを含むＣＢＴＡ水溶液に、液温３０℃で３０秒間浸漬して引き上げ、ＣＢＴＡ成分をキャリア箔の電極面に吸着させた。こうして、キャリア用銅箔の光沢面の表面にＣＢＴＡ層を有機剥離層として形成した。【００５２】
（３）補助金属層形成
有機剥離層が形成されたキャリア用銅箔を、硫酸ニッケルを用いて作製されたニッケル２０ｇ／ｌ及びピロリン酸カリウム３００ｇ／ｌを含む溶液に浸漬して、液温４５℃、ｐＨ３、電流密度５Ａ／ｄｍ２の条件で、厚さ０．００２μｍ相当の付着量のニッケルを有機剥離層上に付着させた。こうして有機剥離層上にニッケル層を補助金属層として形成した。【００５３】
（４）極薄銅箔形成
補助金属層が形成されたキャリア用銅箔を、酸性硫酸銅溶液に浸漬して、電流密度８Ａ／ｄｍ２の平滑めっき条件で６０秒間電解して、厚さ３μｍの極薄銅箔を補助金属層上に形成した。この極薄銅箔の析出面のうねりの最大高低差（Ｗｍａｘ）は１．１μｍであった。【００５４】
（５）黒色粗化
上述の極薄銅箔の析出面に対して、以下に示される組成の黒色粗化用銅電解溶液を用い、溶液温度３０℃、電流密度５０Ａ／ｄｍ２、時間４ｓｅｃの条件で電解して、黒色粗化を行った。
＜黒色粗化用銅電解溶液の組成＞
‐  銅濃度：１３ｇ／Ｌ
‐  フリー硫酸濃度：７０ｇ／Ｌ
‐  塩素濃度：３５ｍｇ／Ｌ
‐  ポリアクリル酸ナトリウム濃度：４００ｐｐｍ【００５５】
（６）防錆処理
黒色粗化後のキャリア箔付極薄銅箔の両面に、無機防錆処理及びクロメート処理からなる防錆処理を行った。まず、無機防錆処理として、ピロリン酸浴を用い、ピロリン酸カリウム濃度８０ｇ／Ｌ、亜鉛濃度０．２ｇ／Ｌ、ニッケル濃度２ｇ／Ｌ、液温４０℃、電流密度０．５Ａ／ｄｍ２で亜鉛−ニッケル合金防錆処理を行った。次いで、クロメート処理として、亜鉛−ニッケル合金防錆処理の上に、更にクロメート層を形成した。このクロメート処理は、クロム酸濃度が１ｇ／Ｌ、ｐＨ１１、溶液温度２５℃、電流密度１Ａ／ｄｍ２で行った。【００５６】
（７）シランカップリング剤処理
上記防錆処理が施された銅箔を水洗し、その後直ちにシランカップリング剤処理を行い、黒色粗化面の防錆処理層上にシランカップリング剤を吸着させた。このシランカップリング剤処理は、純水を溶媒とし、３−アミノプロピルトリメトキシシラン濃度が３ｇ／Ｌの溶液を用い、この溶液をシャワーリングにて黒色粗化面に吹き付けて吸着処理することにより行った。シランカップリング剤の吸着後、最終的に電熱器により水分を気散させ、厚さ３μｍの黒色化表面処理極薄銅箔を備えた、キャリア箔付銅箔を得た。【００５７】
（８）評価
得られた黒色化表面処理銅箔を備えたキャリア箔付銅箔について、各種特性の評価を例１と同様にして行った。【００５８】
例４（比較）
黒色粗化の代わりに以下に述べる褐色化処理を電解銅箔の電極面側に対して行ったこと以外は、例１と同様にして褐色化表面処理銅箔の作製及び評価を行った。【００５９】
＜褐色化処理＞
まず、粗化処理を施していない電解銅箔（例１（１）で作製されたもの）を、硫酸濃度１５０ｇ／ｌ、液温３０℃の希硫酸溶液に３０秒間浸漬して、表面の清浄化を行った。こうして清浄化された電解銅箔に対して、以下に示される工程（ａ）〜（ｅ）をこの順に施すことにより褐色化処理を行った。【００６０】
（ａ）基礎めっき処理工程
上記電解銅箔の電極面側に対して、硫酸銅系めっき溶液をヤケめっき条件で用いて、銅箔の表面を褐色にするための基礎めっき処理を行った。この基礎めっき処理は、銅濃度１８ｇ／ｌ、フリー硫酸濃度１００ｇ／ｌ、液温２５℃の硫酸銅溶液を用いて、電流密度（Ｉａ）１０Ａ／ｄｍ２のヤケめっき条件で電解することにより行った。その結果、この基礎めっき工程で行ったヤケめっきは、ある程度の凹凸を銅箔表面に形成するための核を形成したのみであり、換算厚さ３００ｍｇ／ｍ２の電着量であった。【００６１】
（ｂ）追加めっき処理工程
こうして基礎めっき処理された銅箔の表面に、硫酸銅系めっき溶液をヤケめっき条件で用いて１回のめっき処理を施した。このときの追加めっき処理は上記工程（ａ）と同様の濃度及び液温の硫酸銅溶液を用いて行った。このとき、ヤケめっきを行う際に採用する電流密度（Ｉｂ）をＩａの１５％の電流密度となる１．５Ａ／ｄｍ２として、工程（ａ）で銅箔の表面に形成した核に対する電流集中を防止して無用な異常析出を防止した。この追加めっき工程での電着量は、換算厚さとして５０ｍｇ／ｍ２の電着量とした。【００６２】
（ｃ）被覆めっき処理工程
こうしてヤケめっきを施した銅箔面に、銅めっき溶液を用いて平滑めっき条件で被覆めっき処理を行った。この被覆めっきは、銅濃度６５ｇ／ｌ、フリー硫酸濃度１５０ｇ／ｌ、液温４５℃の硫酸銅溶液を用いて、電流密度１５Ａ／ｄｍ２の平滑めっき条件で電解することにより行った。このようにして、工程（ａ）及び（ｂ）で粗化処理した表面を滑らかにした。このときの平滑めっきの換算厚さは４ｇ／ｍ２であった。【００６３】
（ｄ）仕上げめっき処理工程
こうして平滑めっき処理が施された表面に、銅めっき溶液をヤケめっき条件で用いて、銅箔表面を褐色に仕上げるための仕上げめっき処理を施し、それにより極微細銅粒を付着形成した。この極微細銅粒の形成は、９−フェニルアクリジンを添加した、銅濃度が１３ｇ／ｌ、フリー硫酸５０ｇ／ｌ、９−フェニルアクリジン１５０ｍｇ／ｌ、塩素濃度２８ｐｐｍ、液温３５℃の硫酸銅溶液を用いて、電流密度２４Ａ／ｄｍ２ の電解条件で行った。この仕上げめっき処理工程での電着量は、換算厚さとして３００ｍｇ／ｍ２の電着量とした。【００６４】
（ｅ）洗浄及び乾燥工程
こうして仕上げめっきが施された銅箔に対して、十分に純水をシャワーリングして洗浄を行い、電熱器により雰囲気温度を１５０℃とした乾燥炉内に４秒間滞留させ、水分を発させて褐色化処理面を備えた表面処理銅箔を得た。なお、水洗は、この工程に限らず、前述した各工程の間で前工程の溶液を後工程に持ち込まないように適宜行った。【００６５】
例５（比較）
黒色粗化を行わなかったこと以外は例２と同様にして、表面処理銅箔の作製及び評価を行った。【００６６】
結果
例１〜５において得られた評価結果は表１に示されるとおりであった。
【表１】
0006539281.tif 000003
【００６７】
表１に示される結果から、ＲΔｑが２５以下であり、かつ、Ｌ＊ａ＊ｂ＊表色系の明度Ｌ＊が３０以下である、黒色化表面処理銅箔を作製した例１〜３において、低いヘイズ値が実現されており、それ故、銅箔エッチング後のフィルム透明性が高くなることが分かる。また、ストライプ又はメッシュ状配線の視認性を低減するのに十分な望ましい黒色が実現されている。さらに、例１〜３においてはいずれもＬ＊ａ＊ｂ＊表色系のａ＊値が低く、赤みが強調されない（すなわち配線がより目立ちにくくなる）望ましい色調を呈した。したがって、本発明の黒色化表面処理銅箔はタッチパネルセンサー用の配線材料の用途に極めて適する。
【図１】
0006539281.tif 000004
【図２Ａ】
0006539281.tif 000005
【図２Ｂ】
0006539281.tif 000006